(57)【要約】【課題】歪みＳｉ層が形成されるＳｉＧｅ層表面の貫通転位の密度を極力少なくすることにより、高品質の歪みＳｉ（シリコン）層を有する半導体基板およびその半導体基板の製造方法を提供する。【解決手段】Ｓｉ基板１上に、ＳｉＧｅ層２が積層された半導体基板において、Ｓｉ基板１とＳｉＧｅ層２との界面に、転位を発生あるいは集中し易くするための結晶欠陥領域６あるいは構造領域６ａが形成されている。【選択図】      図１
2004342819.tif 000002
【特許請求の範囲】
【請求項１】
シリコン基板上に、ＳｉＧｅ層が積層された半導体基板において、
シリコン基板とＳｉＧｅ層との界面に、転位を発生あるいは集中し易くするための結晶欠陥領域あるいは構造領域が形成されていることを特徴とする半導体基板。
【請求項２】
前記ＳｉＧｅ層上に、歪みＳｉ層が積層されていることを特徴とする請求項１に記載された半導体基板。
【請求項３】
前記ＳｉＧｅ層におけるＧｅ組成が一定であることを特徴とする請求項１乃至請求項２のいずれかに記載された半導体基板。
【請求項４】
前記ＳｉＧｅ層は二層であり、Ｇｅ組成が一定であるＳｉＧｅ層の上にＧｅ組成が一定で別の第二のＳｉＧｅ層が積層されていることを特徴とする請求項１乃至請求項２のいずれかに記載された半導体基板。
【請求項５】
シリコン基板の上に形成したＳｉＧｅ層はＧｅ組成が変化し、その上に積層した第二のＳｉＧｅ層はＧｅ組成が一定であることを特徴とする請求項１乃至請求項２のいずれかに記載された半導体基板。
【請求項６】
前記転位を発生あるいは集中し易くするための結晶欠陥領域が、水素元素および不活性元素であるアルゴン、ヘリウム、ネオンから選ばれた、少なくとも１つの元素のイオン注入によって形成された領域であることを特徴とする請求項１乃至請求項５のいずれかに記載された半導体基板。
【請求項７】
前記転位を発生あるいは集中し易くするための構造領域が、Ｓｉを含有する多孔質、多結晶、アモルファス（非晶質）層のいずれかよって形成された領域であることを特徴とする請求項１乃至請求項５のいずれかに記載された半導体基板。
【請求項８】
シリコン基板上にＳｉＧｅ層をエピタキシャル成長させる半導体基板の製造方法において、
前記シリコン基板上にＳｉＧｅ層をエピタキシャル成長させた後、
前記シリコン基板とＳｉＧｅ層との界面に水素元素および不活性元素であるアルゴン、ヘリウム、ネオンなどから選ばれた、少なくとも１つの元素のイオンを注入し、前記界面を中心とした一定範囲内に、転位を発生あるいは集中し易くするための結晶欠陥領域を形成することを特徴とする半導体基板の製造方法。
【請求項９】
前記ＳｉＧｅ層はＧｅ組成が一定なＳｉＧｅ層であり、前記結晶欠陥領域形成後、前記ＳｉＧｅ層に歪みＳｉ層を積層することを特徴とする請求項８に記載された半導体基板の製造方法。
【請求項１０】
前記ＳｉＧｅ層は、Ｇｅ組成が一定であるＳｉＧｅ層であり、前記シリコン基板とＳｉＧｅ層との界面に水素元素および不活性元素であるアルゴン、ヘリウム、ネオンなどから選ばれた、少なくとも１つの元素のイオンを注入し、前記界面を中心とした一定範囲内に、転位を発生あるいは集中し易くするための結晶欠陥領域を形成した後、前記ＳｉＧｅ層上にＧｅ組成が一定で別の第二のＳｉＧｅ層を積層したことを特徴とする請求項８乃至請求項９のいずれかに記載された半導体基板の製造方法。
【請求項１１】
前記ＳｉＧｅ層は、Ｇｅ組成が変化するＳｉＧｅ層であり、前記シリコン基板とＳｉＧｅ層との界面に水素元素および不活性元素であるアルゴン、ヘリウム、ネオンなどから選ばれた、少なくとも１つの元素のイオンを注入し、前記界面を中心とした一定範囲内に、転位を発生あるいは集中し易くするための結晶欠陥領域を形成した後、前記ＳｉＧｅ層上にＧｅ組成が一定な第二のＳｉＧｅ層を積層したことを特徴とする請求項８乃至請求項９のいずれかに記載された半導体基板の製造方法。
【発明の詳細な説明】
【０００１】
【発明の属する技術分野】
本発明は、シリコン基板上に、ＳｉＧｅ（シリコン・ゲルマニウム）層が積層された、歪みＳｉ層を有する半導体基板およびその製造方法に関する。
【０００２】
【従来の技術】
今日、大規模集積回路（ＬＳＩ）の性能向上のため、高速かつ低消費電力を特徴とするＭＯＳ型電界効果トランジスタ（ＭＯＳ  ＦＥＴ）の実現、およびその性能向上が不可欠であると言われている。
このため、従来から、例えば電荷が伝わる速度（以下、キャリア移動度と称する）など、電気特性の向上を目的とした研究開発が積極的に行われている。その結果、キャリア移動度を高める技術の１つとして、歪みの入った単結晶シリコン（以下、歪みＳｉと称する）層をシリコン基板上に形成し、該歪みＳｉ層に素子を形成する技術が開発されている。
尚、この歪みＳｉ層とは、例えば（１００）単結晶シリコン基板の場合、基板表面と平行な＜０１０＞および＜００１＞方向に引っ張られ、歪んでいる状態にあるＳｉ層をいう。
【０００３】
この歪みＳｉ層を有する半導体基板について、図５に基づいて更に詳述する。
図５において、符号１はシリコン基板であって、この基板１上に、ゲルマニウム（以下、Ｇｅと称する）組成が連続的に変化しているシリコン・ゲルマニウム（以下、ＳｉＧｅとする）層（以下、組成変調ＳｉＧｅ層と称する）２が積層されている。
この「Ｇｅ組成が連続的に変化する」とは、シリコン基板１側が０％で、シリコン基板１と反対側が所望の濃度に形成されていることをいう。
【０００４】
そして、この組成変調ＳｉＧｅ層２上に、Ｇｅ組成が一定の緩和ＳｉＧｅ層（以下、緩和ＳｉＧｅ層と称する）３及び歪みＳｉ層４が順次形成されている。ここで、前記の「緩和」とは、ＳｉＧｅ層内に歪みが残留しておらず、その格子定数がＳｉとＧｅの原子半径の違いおよびその組成から決定される本来の格子定数に等しいことを意味する。
尚、歪みＳｉ層４の格子定数を１％程度伸ばすために、緩和ＳｉＧｅ層３のＧｅ組成は、Ｓｉ１−ｘＧｅｘとした場合、Ｘ＝０．２５〜０．３程度が用いられている。
【０００５】
この構造の半導体基板では、貫通転位５は組成変調ＳｉＧｅ層２に閉じ込められ、緩和ＳｉＧｅ層３には貫通転位５が入らないとされている。
しかしながら、前記半導体基板にあっても、実際には緩和ＳｉＧｅ層３にまで貫通転位５が伝播し、さらにこの貫通転位５は歪みＳｉ層４にまで達することがある。このため、この貫通転位５により歪みＳｉ層４の信頼性が低下し、歪みＳｉ層４に素子を形成しても、期待通りの電気的特性を得ることが困難であるという問題点があった。尚、組成変調ＳｉＧｅ層２をなくし、シリコン基板１上に直接緩和ＳｉＧｅ層３を形成すると、貫通転位５の密度が著しく増加し、歪みＳｉ層４の信頼性は著しく低下する。その結果、歪みＳｉ層４に素子を形成しても、期待通りの電気的特性を得ることが非常に困難である。
【０００６】
かかる問題を解決するために、例えば、特開２００２−３４３８８０号公報（特許文献１）に記載されているように、ＳｉＧｅ層の一部の領域において、その層内の一部に、ＳｉＧｅ層内で電気的に中性の元素の導入に伴う欠陥層を有し、該欠陥層下では歪みを内包し、かつ該欠陥層上では歪みが緩和されてなることを特徴とする半導体基板が提案されている。
【０００７】
また、特開２００３−７６１５号公報（特許文献２）に記載されているように、ＳｉＧｅ層を形成する前に、シリコン基板の表面にイオン注入領域を形成し、その後、ＳｉＧｅ層を形成する半導体基板が提案されている。
【０００８】
【特許文献１】
特開２００２−３４３８８０号公報（特許請求の範囲、請求項１）
【０００９】
【特許文献２】
特開２００３−７６１５号公報（特許請求の範囲、請求項１、請求項１０、段落００２８）
【００１０】
【発明が解決しようとする課題】
ところで、前記した特許文献１の半導体基板にあっては、従来の欠陥層を形成しない半導体基板と比べると、貫通転位の密度は減少するものの、該欠陥層下には歪みを内包したＳｉＧｅ層が存在するため、欠陥の密度が小さい場合には、貫通転位が伝播し、かなりの密度で貫通転位が歪みＳｉ層にまで達するという問題がある。さらに、デバイス・プロセスにおける熱処理で生じる応力により、歪みを内包したＳｉＧｅ層に新たに貫通転位が発生し、歪みＳｉ層にまで達するという問題点もある。
また、前記した特許文献２の半導体基板にあっては、従来の欠陥層を形成しない半導体基板と比べると、貫通転位の密度は減少するものの、シリコン基板の表面にイオン注入領域（欠陥層）が形成されているため、特許文献１の場合と同様に、かなりの密度で貫通転位が歪みＳｉ層にまで達するという問題がある。さらに、シリコン基板の表面に該欠陥層が形成されているため、その後のエピタキシャル成長において、固有の欠陥、例えば積層欠陥が形成される問題もある。
以上説明したように、特許文献１及び特許文献２に示された技術であっても、貫通転位を所定の密度まで減少させることができなかった。
【００１１】
また、歪みが十分緩和され、貫通転位密度をおおよそ１０５個／ｃｍ２以下にするためには、例えば、図５に示した従来の半導体基板にあっては組成変調ＳｉＧｅ層２を２μｍ、緩和ＳｉＧｅ層３を１μｍ程度エピタキシャル成長させる必要がある。また、特許文献２の技術にあっても、歪みを十分緩和するため、第１のＳｉＧｅ層を１．５μｍ、第２のＳｉＧｅ層を０．７５μｍと、膜厚さを厚くすることが示されている。
この場合、緩和ＳｉＧｅ層３の表面粗さは二乗平均根で数ｎｍの凸凹となるため、厚さ１０〜数１０ｎｍの歪みＳｉ層４を積層するためには、事前に化学機械研磨（以下、ＣＭＰと称する）を行って平坦にする必要がある。
更に、μｍオーダーの膜厚を必要とすることは、ＳｉＧｅ層のエピタキシャル成長速度が数１００ｎｍ／ｍｉｎ以下であることから、生産効率上好ましいものではなかった。
【００１２】
本発明は、上記事情に鑑みてなされたものであり、歪みＳｉ層が形成されるＳｉＧｅ層表面の貫通転位の密度を極力少なくすることにより、高品質の歪みＳｉ層を有する半導体基板およびその半導体基板の製造方法を提供することを目的になされたものである。また、ＳｉＧｅ層を極力薄くし、生産効率を向上させることのできる半導体基板およびその半導体基板の製造方法を提供することを目的になされたものである。
【００１３】
【課題を解決するための手段】
上記目的を達成するためになされた本発明にかかる半導体基板は、シリコン基板上に、ＳｉＧｅ層が積層された半導体基板において、シリコン基板とＳｉＧｅ層との界面に、転位を発生あるいは集中し易くするための結晶欠陥領域あるいは構造領域が形成されていることを特徴としている。
【００１４】
このように、シリコン基板とＳｉＧｅ層との界面に、転位を発生あるいは集中し易くするための結晶欠陥領域あるいは構造領域が形成されているため、形成されたＳｉＧｅ層は緩和が促進される。その結果、前記した結晶欠陥領域または構造領域を有していない場合と比較して、ＳｉＧｅ層の厚さを薄くすることが可能である。
また、一旦形成された転位は移動することが可能なため、転位が集中しやすい領域が形成されていればそこに局在することになる。このため、より上側の層であるＳｉＧｅ層への転位の伝播を抑制でき、ひいては貫通転位の密度をより減少させることができる。
更に、前記したようにＳｉＧｅ層の厚さを薄くすることができるため、その表面粗さを小さくできる。その結果、表面平坦化のためのＣＭＰも不要となり、生産性向上およびコストを削減することができる。
【００１５】
ここで、前記ＳｉＧｅ層上に、歪みＳｉ層が積層されていることが望ましく、前記ＳｉＧｅ層におけるＧｅ組成が一定であっても良い。
このように、シリコン基板とＳｉＧｅ層との界面に、転位を発生あるいは集中し易くするための結晶欠陥領域あるいは構造領域が形成され、ＳｉＧｅ層の歪み緩和が促進され、かつ貫通転位の密度をより減少させることができる。そのため、従来のように複数のＳｉＧｅ層を設け、その上に歪みＳｉ層を積層する必要もなくなる。
【００１６】
なお、前記ＳｉＧｅ層を二層とし、Ｇｅ組成が一定であるＳｉＧｅ層の上にＧｅ組成が一定で別の第二のＳｉＧｅ層を積層しても良く、またシリコン基板の上に形成したＳｉＧｅ層のＧｅ組成が変化し、その上に積層した第二のＳｉＧｅ層のＧｅ組成が一定となるように構成しても良い。
このように、複数のＳｉＧｅ層を設けることにより、より貫通転位の密度を減少させることができる。
【００１７】
また、前記転位を発生あるいは集中し易くするための結晶欠陥領域が、イオン注入によって形成された領域であることが望ましい。
このように、イオン注入することにより、容易にシリコン基板とＳｉＧｅ層との界面に、転位を発生あるいは集中し易くするための結晶欠陥領域を形成することができる。なお、前記イオン注入されるイオンは、水素元素および不活性元素であるアルゴン、ヘリウム、ネオンから選ばれた、少なくとも１つの元素のイオンが用いられる。
【００１８】
更に、前記転位を発生あるいは集中し易くするための構造領域が、Ｓｉを含有する多孔質、多結晶、アモルファス（非晶質）層のいずれかよって形成された領域であっても、前記した結晶欠陥領域の場合と同様な効果を得ることができる。
【００１９】
また、上記目的を達成するためになされた本発明にかかる半導体基板の製造方法は、前記シリコン基板上にＳｉＧｅ層をエピタキシャル成長させた後、前記シリコン基板とＳｉＧｅ層との界面にイオンを注入し、前記界面を中心とした一定範囲内に、転位を発生あるいは集中し易くするための結晶欠陥領域を形成することを特徴としている。
この製造方法によれば、前記した本発明にかかる半導体基板を容易に製造することができる。なお、前記イオン注入されるイオンは、水素元素および不活性元素であるアルゴン、ヘリウム、ネオンから選ばれた、少なくとも１つの元素のイオンであることが望ましい。
【００２０】
ここで、前記ＳｉＧｅ層はＧｅ組成が一定なＳｉＧｅ層であり、前記結晶欠陥領域形成後、前記ＳｉＧｅ層に歪みＳｉ層を積層することが望ましい。
また、前記ＳｉＧｅ層は、Ｇｅ組成が一定であるＳｉＧｅ層であり、前記シリコン基板とＳｉＧｅ層との界面に水素元素および不活性元素であるアルゴン、ヘリウム、ネオンなどから選ばれた、少なくとも１つの元素のイオンを注入し、前記界面を中心とした一定範囲内に、転位を発生あるいは集中し易くするための結晶欠陥領域を形成した後、前記ＳｉＧｅ層上にＧｅ組成が一定で別の第二のＳｉＧｅ層を積層しても良い。
また、前記ＳｉＧｅ層は、Ｇｅ組成が変化するＳｉＧｅ層であり、前記シリコン基板とＳｉＧｅ層との界面に水素元素および不活性元素であるアルゴン、ヘリウム、ネオンなどから選ばれた、少なくとも１つの元素のイオンを注入し、前記界面を中心とした一定範囲内に、転位を発生あるいは集中し易くするための結晶欠陥領域を形成した後、前記ＳｉＧｅ層上にＧｅ組成が一定な第二のＳｉＧｅ層を積層しても良い。
【００２１】
【発明の実施の形態】
本発明にかかる半導体基板の一実施形態について、図１乃至図４に基づいて説明する。
図１に示すように、この半導体基板はシリコン基板１上に、組成変調ＳｉＧｅ層２が積層されている。また、前記ＳｉＧｅ層２上に、緩和ＳｉＧｅ層３が積層されている。更に、シリコン基板１と組成変調ＳｉＧｅ層２との界面Ａに、転位を発生あるいは集中し易くするための結晶欠陥領域６あるいは構造領域６ａが形成されている。
ここで、前記組成変調ＳｉＧｅ層２は、Ｇｅ組成が連続的に変化し、Ｇｅ濃度がシリコン基板１側で０％、緩和ＳｉＧｅ層３側が３０％である。
【００２２】
前記結晶欠陥領域６は、シリコン基板とＳｉＧｅ層との界面に、イオン注入によって形成することができる。なお、前記イオン注入されるイオンは、水素元素および不活性元素であるアルゴン、ヘリウム、ネオンなどから選ばれた、少なくとも１つの元素のイオンが用いられる。
【００２３】
また、構造領域６ａは、Ｓｉを含有する多孔質、多結晶、アモルファス（非晶質）層のいずれかによって形成することができる。単結晶Ｓｉと比較して前記の各層は変形しやすいため、ＳｉＧｅ層との界面に転位を発生または集中しやすくすることができる。尚、この構造領域は、例えば特許第２６０８３５１号、特許第３１７１９０３号等に示される公知の技術を適用することで、形成することができる。
【００２４】
また、前記した組成変調ＳｉＧｅ層２の膜厚は、２００〜１０００ｎｍ、緩和ＳｉＧｅ層３の膜厚は、１００〜５００ｎｍ、結晶欠陥領域６あるいは構造領域６ａの厚さは、１０〜１００ｎｍに形成されている。
【００２５】
このように、シリコン基板１と組成変調ＳｉＧｅ層２の間に、転位を発生または集中しやすくするための結晶欠陥領域６または構造領域６ａを有しているため、発生した転位は捕捉あるいは終端され、その上にエピタキシャル成長させる組成変調ＳｉＧｅ層２の緩和が促進される。その結果、結晶欠陥領域６または構造領域６ａを有していない場合と比較して、組成変調ＳｉＧｅ層２の厚さを薄くすることができ、貫通転位５の密度も小さくすることができる。
【００２６】
因みに、貫通転位５の密度をおおよそ１０５個／ｃｍ２以下にするためには、結晶欠陥領域６または構造領域６ａを有していない場合には、組成変調ＳｉＧｅ層２を２μｍ程度、緩和ＳｉＧｅ層３を１μｍ程度エピタキシャル成長させる必要がある。
これに対して、この実施形態の場合にあっては、組成変調ＳｉＧｅ層２の厚さが７００ｎｍ、緩和ＳｉＧｅ層３を３００ｎｍ程度エピタキシャル成長させることによって貫通転位５の密度をおおよそ１０５個／ｃｍ２以下にすることができる。
【００２７】
また、一旦形成された転位は移動することが可能なため、転位が集中しやすい領域を形成すればそこに局在することになる。このため、より上側の層への転位の伝播を抑制でき、貫通転位５の密度を減少させることができる。
更に、前記したように組成変調ＳｉＧｅ層２の厚さを薄くすることができるため、緩和ＳｉＧｅ層３を含めた全体のＳｉＧｅ層の厚さを薄くすることができ、その表面粗さが小さくなる。その結果、表面平坦化のためのＣＭＰも不要となり、生産性向上およびコストの削減が可能となる。
【００２８】
また、緩和ＳｉＧｅ層３の上には、図２に示すように、歪みＳｉ層４が積層されている。このように、シリコン基板１と組成変調ＳｉＧｅ層２との界面に、転位を発生あるいは集中し易くするための結晶欠陥領域６あるいは構造領域６ａが形成されているため、キャリア移動度の向上に十分な引っ張り歪みを有し、かつ低貫通転位密度の半導体基板を、低コストで製造することできる。
【００２９】
なお、上記実施形態にあっては、組成変調ＳｉＧｅ層２及び緩和ＳｉＧｅ層３が設けられた半導体基板を例とって説明したが、図３に示すように、組成変調ＳｉＧｅ層２省略し、緩和ＳｉＧｅ層３のみの構成としても良い。
このように結晶欠陥領域６または構造領域６ａに直接、緩和ＳｉＧｅ層３を形成しても、結晶欠陥領域６または構造領域６ａを有していない場合と比較して、貫通転位５の密度をより減少させることができる。
【００３０】
次に、この実施形態にかかる半導体基板の製造方法について、図２に基づいてその概略を説明すると、まず、前記シリコン基板上に組成変調ＳｉＧｅ層２をエピタキシャル成長させる。その後、前記シリコン基板１と組成変調ＳｉＧｅ層２との界面にイオンを注入し、前記界面を中心とした一定範囲内に、転位を発生あるいは集中し易くするための結晶欠陥領域６を形成する。
このとき、前記イオン注入されるイオンは、水素元素および不活性元素であるアルゴン、ヘリウム、ネオンなどから選ばれた、少なくとも１つの元素のイオンが用いられる。またイオン注入に際して、加速電圧をシリコン基板１と組成変調ＳｉＧｅ層２の界面にイオン濃度分布のピークが来るよう制御する。これにより、転位を発生または集中しやすくするための結晶欠陥領域６を、シリコン基板１と組成変調ＳｉＧｅ層２の間に作成することができる。
その後、Ｇｅ組成の一定なＳｉＧｅ層である緩和ＳｉＧｅ層３を積層し、更に、緩和ＳｉＧｅ層３に歪みＳｉ層４を積層する。
【００３１】
尚、前記したように、組成変調ＳｉＧｅ層２をエピタキシャル成長させることなく、Ｇｅ組成の一定なＳｉＧｅ層である緩和ＳｉＧｅ層３をシリコン基板１上に積層し、その後、前記シリコン基板１とＳｉＧｅ層３との界面にイオンを注入し、前記界面を中心とした一定範囲内に、転位を発生あるいは集中し易くするための結晶欠陥領域を形成しても良い。この場合、結晶欠陥領域形成後、緩和ＳｉＧｅ層３に歪みＳｉ層を積層することになる。
【００３２】
【実施例】
次に、図４に基づいて実施例について説明する。
まず、シリコン基板１上に、Ｇｅ組成が一定のＳｉＧｅ層３ａを、臨界膜厚以下までエピタキシャル成長させる（図４（ａ）参照）。
このとき、例えば、ＳｉとＧｅの組成比をそれぞれ０．７と０．３とした場合、ＳｉＧｅ層３ａの臨界膜厚は約６０ｎｍである。なお、「臨界膜厚」とは、無歪み状態の結晶上に、格子定数の異なる別の結晶材料をヘテロ・エピタキシャル成長させた場合に、転位が生ずることなく成長が可能な最大の膜厚を意味している。
したがって、ＳｉＧｅ層３ａは臨界膜厚以下であるため、このＳｉＧｅ層３ａ形成時には、転位は生じない。
【００３３】
次に、シリコン基板１とＳｉＧｅ層３ａの界面に、例えば加速電圧１５〜２０ＫｅＶ、ドーズ量１×１０１５〜３×１０１７／ｃｍ２の条件にて、ＳｉＧｅ層３ａ側から水素イオンを注入する（図４（ｂ）参照）。なお、水素イオンの代わりに、不活性元素のイオンを注入しても良い。なお、水素イオンや不活性元素のイオンを用いるのは、これらのイオンが結晶欠陥の形成に有効なためである。
【００３４】
この後、４００〜６００℃程度の熱処理を行い、前記界面付近に結晶欠陥領域６を形成する（図４（ｃ）参照）。なお、この熱処理工程は、必ずしも必要ではなく、後記するＳｉＧｅ層３ｂをエピタキシャル成長させる際の熱を利用しても良い。
更に、ＳｉＧｅ層３ａの上に、同組成のＳｉＧｅ層３ｂを５０〜２００ｎｍエピタキシャル成長させる。このとき、臨界膜厚を超えると貫通転位がシリコン基板１に生じるが、シリコン基板１と緩和ＳｉＧｅ層３の間の前記結晶欠陥領域６に転位が集中する。その結果、緩和ＳｉＧｅ層３に達する貫通転位は大幅に減少し、かつ緩和ＳｉＧｅ層３は十分緩和される（図４（ｄ）参照）。
【００３５】
以上のように、本発明によれば、貫通転位の密度が十分に小さい緩和ＳｉＧｅ層３を得ることができるので、その上に形成される歪みＳｉ層４は、キャリア移動度を向上させるのに十分な引っ張り歪みを持ち、かつ貫通転位の密度を十分小さくすることができる。
また、膜厚が減少することにより、ＳｉＧｅ層表面の粗さが減少するため、ＣＭＰが不要となる。これらのことから、品質かつ生産性が大幅に向上する。なお必要に応じて、歪みＳｉ層４を形成する前に、緩和ＳｉＧｅ層３表面の平坦化のため、ＣＭＰを実施しても良い。
【００３６】
なお，本発明は上述の実施例に限定されるものではなく、ＳｉＧｅ層３ａの厚さはその組成における臨界膜厚以下であればよい。また、その上にエピタキシャル成長させるＳｉＧｅ層３ｂの厚さも、所望の貫通転位の密度に応じて変更してよい。
また、実施例１のＳｉＧｅ層３ａを組成変調ＳｉＧｅ層の一部とし、イオン注入、熱処理を経て結晶欠陥形成後、残りの組成変調ＳｉＧｅ層、緩和ＳｉＧｅ層、歪みＳｉを順次形成しても良い。
更に、本発明はシリコン基板を、シリコン基板上に絶縁層，Ｓｉ層を順次積層したＳＯＩ（Ｓｉｌｉｃｏｎ  ｏｎ  Ｉｎｓｕｌａｔｏｒ）基板としても良い。この場合には、転位を発生あるいは集中し易くするための結晶欠陥領域あるいは構造領域は、前記Ｓｉ層とその上に積層するＳｉＧｅ層の間に設ければ良い。また、ＳＯＩ基板はＳＩＭＯＸ法、貼り合わせ法いずれの製造方法で作成された基板であっても良い。これにより、ＳＯＩ基板が持つ利点と歪みＳｉが持つ利点の両方を併せ持つ半導体基板が作成できる。
【００３７】
【発明の効果】
本発明によれば、歪みＳｉ層が形成されるＳｉＧｅ層表面の貫通転位密度を極力少なくすることにより、高品質の歪みＳｉ層を有する半導体基板およびその半導体基板の製造方法を得ることができる。また、ＳｉＧｅ層を極力薄くし、生産効率を向上させることのできる半導体基板およびその半導体基板の製造方法を得ることができる。
【図面の簡単な説明】
【図１】図１は、本発明にかかる半導体基板の一実施形態を示す概念断面図である。
【図２】図２は、図１に示した基板に歪みＳｉ層を積層した半導体基板の概念断面図である。
【図３】図３は、組成変調ＳｉＧｅ層が省略された半導体基板の概念断面図である。
【図４】図４は、実施例の製造工程を示す工程フロー図である。
【図５】図５は、従来の歪みＳｉ層を有する半導体基板の概念断面図である。
【符号の説明】
１              シリコン基板
２              組成変調ＳｉＧｅ層
３、３ａ、３ｂ  緩和ＳｉＧｅ層
４              歪みＳｉ層
５              貫通転位（転位）
６              結晶欠陥領域
６ａ            構造領域
Ａ              界面
【図１】
2004342819.tif 000003
【図２】
2004342819.tif 000004
【図３】
2004342819.tif 000005
【図４】
2004342819.tif 000006
【図５】
2004342819.tif 000007